(57)【要約】【課題】成形性、耐発泡性、耐分解性及び剛性に優れた、ポリカーボネートとポリアミドとを含有する樹脂組成物を提供すること。【解決手段】イソソルビド系ポリカーボネートと、ポリアミド１１、ポリアミド１２及びポリアミド６１０からなる群から選択される少なくとも１種のポリアミドとを、質量比（イソソルビド系ポリカーボネート／ポリアミド）が１／９〜９／１の範囲内で含有することを特徴とする樹脂組成物。【選択図】なし【特許請求の範囲】
【請求項１】
イソソルビド系ポリカーボネートと、ポリアミド１１、ポリアミド１２及びポリアミド６１０からなる群から選択される少なくとも１種のポリアミドとを、質量比（イソソルビド系ポリカーボネート／ポリアミド）が１／９〜９／１の範囲内で含有することを特徴とする樹脂組成物。
【請求項２】
前記イソソルビド系ポリカーボネートが、下記式（１）：
【化１】
2018154709.tif 000011
（式（１）中、Ｒ１〜Ｒ４は、それぞれ独立に水素原子、アルキル基、シクロアルキル基、アルケニル基及びアリール基のうちのいずれか１つを表し、また、Ｒ１とＲ２、及び／又は、Ｒ３とＲ４は、互いに結合して環を形成してもよい。＊は隣接する繰返し単位との結合部位を表す。）
で表される繰返し単位と、下記式（２）
【化２】
2018154709.tif 000012
（式（２）中、Ｘは、芳香環又は脂環構造を含んでいてもよい炭素数６〜３０の２価の炭化水素基を表し、＊は隣接する繰返し単位との結合部位を表す。）
で表される繰返し単位と、を含有するものであることを特徴とする請求項１に記載の樹脂組成物。
【請求項３】
前記式（２）で表される繰返し単位が、下記式（３）：
【化３】
2018154709.tif 000013
（式（３）中、Ｒ５及びＲ６は、それぞれ独立に水素原子、アルキル基、シクロアルキル基、アルケニル基及びアリール基のうちのいずれか１つを表し、また、Ｒ５とＲ６は互いに結合して環を形成してもよい。Ｒ７及びＲ８は、それぞれ独立にアルキル基、アルケニル基及びアリール基のうちのいずれか１つを表し、ｍ及びｎはそれぞれ独立に０〜４の整数であり、＊は隣接する繰返し単位との結合部位を表す。）
で表される繰返し単位であることを特徴とする請求項２に記載の樹脂組成物。
【請求項４】
全繰返し単位１００ｍｏｌ％に対して、前記式（１）で表される繰返し単位の含有率が５５〜９８ｍｏｌ％であり、前記式（２）で表される繰返し単位の含有率が２〜４５ｍｏｌ％であることを特徴とする請求項２又は３に記載の樹脂組成物。
【請求項５】
前記式（１）で表される繰返し単位と前記式（２）で表される繰返し単位とがランダムに配置していることを特徴とする請求項２〜４のうちのいずれか一項に記載の樹脂組成物。
【請求項６】
前記ポリアミドがポリアミド１１及びポリアミド１２からなる群から選択される少なくとも１種であることを特徴とする請求項１〜５のうちのいずれか一項に記載の樹脂組成物。
【発明の詳細な説明】
【技術分野】
【０００１】
本発明は、ポリカーボネートとポリアミドとを含有する樹脂組成物に関する。
【背景技術】
【０００２】
ポリカーボネートは、剛性、耐熱性、耐衝撃性に優れているが、成形性、耐候性、耐薬品性が低いことが知られている。一方、ポリアミドは、成形性、耐摩耗性、耐薬品性に優れているが、耐衝撃性が低いことが知られている。そこで、従来から、これらの樹脂の特性を利用して、互いの欠点を補うために、ポリカーボネートとポリアミドとを含有する樹脂組成物が検討されている。
【０００３】
例えば、特開昭５０−１１６５４１号公報（特許文献１）には、ポリカーボネートとポリアミド１２とを含有する樹脂組成物が記載されており、特開昭５９−６８３６８号公報（特許文献２）には、ポリカーボネートとポリアミドとを含有する樹脂組成物が記載されており、ポリアミドとしてポリアミド６、ポリアミド１１、ポリアミド１２、ポリアミド６６、ポリアミド６１０、ポリアミド６１２、芳香族ポリアミドが記載されている。また、特表平２−５００９８４号公報（特許文献３）には、重合体相容化剤を含有する、ポリカーボネートとポリアミドとのポリマーブレンドが記載されており、特開平５−２５３８２号公報（特許文献４）には、芳香族ポリカーボネートとポリアミドとを含有する樹脂組成物が記載されており、特開２０１１−１２２０８０号公報（特許文献５）には、ポリカーボネートとポリアミド１１とを含有する樹脂組成物が記載されている。さらに、特開２０１５−１１０８０７号公報（特許文献６）には、イソソルビド系ポリカーボネートにポリアミドを混練してポリマーアロイとして用いてもよいことが記載されている。
【先行技術文献】
【特許文献】
【０００４】
【特許文献１】特開昭５０−１１６５４１号公報
【特許文献２】特開昭５９−６８３６８号公報
【特許文献３】特表平２−５００９８４号公報
【特許文献４】特開平５−２５３８２号公報
【特許文献５】特開２０１１−１２２０８０号公報
【特許文献６】特開２０１５−１１０８０７号公報
【発明の概要】
【発明が解決しようとする課題】
【０００５】
しかしながら、従来のポリカーボネートとポリアミドとを含有する樹脂組成物においては、溶融混練時や成形時にポリカーボネートのカーボネート結合とポリアミドのアミド基とが反応して、分子量が低下したり、ガスが発生したり（佐藤ら、高分子論文集、１９９０年４月、第１７巻、第４号、第２８７〜２９５頁参照）、さらには、ゲル化が起こるため、得られる成形体の成形性及び機械特性は必ずしも十分なものではなかった。
【０００６】
本発明は、上記従来技術の有する課題に鑑みてなされたものであり、成形性、耐発泡性、耐分解性及び剛性に優れた、ポリカーボネートとポリアミドとを含有する樹脂組成物を提供することを目的とする。
【課題を解決するための手段】
【０００７】
本発明者らは、上記目的を達成すべく鋭意研究を重ねた結果、ポリカーボネートとポリアミドとを含有する樹脂組成物において、ポリカーボネートとしてイソソルビド系ポリカーボネートを使用し、ポリアミドとしてポリアミド１１、ポリアミド１２及びポリアミド６１０のうちの少なくとも１種を使用することによって、分子量の低下やガスの発生、ゲル化が抑制され、成形性、耐発泡性、耐分解性及び剛性に優れた樹脂組成物が得られることを見出し、本発明を完成するに至った。
【０００８】
すなわち、本発明の樹脂組成物は、イソソルビド系ポリカーボネートと、ポリアミド１１、ポリアミド１２及びポリアミド６１０からなる群から選択される少なくとも１種のポリアミドとを、質量比（イソソルビド系ポリカーボネート／ポリアミド）が１／９〜９／１の範囲内で含有することを特徴とするものである。
【０００９】
本発明に樹脂組成物においては、前記イソソルビド系ポリカーボネートが、下記式（１）：
【００１０】
【化１】
2018154709.tif 000002
【００１１】
（式（１）中、Ｒ１〜Ｒ４は、それぞれ独立に水素原子、アルキル基、シクロアルキル基、アルケニル基及びアリール基のうちのいずれか１つを表し、また、Ｒ１とＲ２、及び／又は、Ｒ３とＲ４は、互いに結合して環を形成してもよい。＊は隣接する繰返し単位との結合部位を表す。）
で表される繰返し単位と、下記式（２）
【００１２】
【化２】
2018154709.tif 000003
【００１３】
（式（２）中、Ｘは、芳香環又は脂環構造を含んでいてもよい炭素数６〜３０の２価の炭化水素基を表し、＊は隣接する繰返し単位との結合部位を表す。）
で表される繰返し単位と、を含有するものであることが好ましい。
【００１４】
また、本発明の樹脂組成物においては、前記式（２）で表される繰返し単位が、下記式（３）：
【００１５】
【化３】
2018154709.tif 000004
【００１６】
（式（３）中、Ｒ５及びＲ６は、それぞれ独立に水素原子、アルキル基、シクロアルキル基、アルケニル基及びアリール基のうちのいずれか１つを表し、また、Ｒ５とＲ６は互いに結合して環を形成してもよい。Ｒ７及びＲ８は、それぞれ独立にアルキル基、アルケニル基及びアリール基のうちのいずれか１つを表し、ｍ及びｎはそれぞれ独立に０〜４の整数であり、＊は隣接する繰返し単位との結合部位を表す。）
で表される繰返し単位であることがより好ましい。
【００１７】
また、本発明に樹脂組成物においては、全繰返し単位１００ｍｏｌ％に対して、前記式（１）で表される繰返し単位の含有率が５５〜９８ｍｏｌ％であり、前記式（２）で表される繰返し単位の含有率が２〜４５ｍｏｌ％であることがより好ましく、前記式（１）で表される繰返し単位と前記式（２）で表される繰返し単位とがランダムに配置していることもより好ましい。
【００１８】
さらに、本発明に樹脂組成物においては、前記ポリアミドがポリアミド１１及びポリアミド１２からなる群から選択される少なくとも１種であることが好ましい。
【００１９】
なお、本発明の樹脂組成物が成形性、耐発泡性、耐分解性及び剛性に優れている理由は必ずしも定かではないが、本発明者らは以下のように推察する。すなわち、本発明の樹脂組成物に含まれるイソソルビド系ポリカーボネートは、従来の樹脂組成物に含まれるビスフェノール系ポリカーボネートと分子構造が異なるため、ポリアミドとの反応性、特に、ポリアミド１１、ポリアミド１２及びポリアミド６１０との反応性が低く、ポリカーボネートとポリアミドとの反応が抑制されると推察される。その結果、分子量の低下やガスの発生、ゲル化が抑制され、優れた成形性、耐発泡性、耐分解性及び剛性が得られると推察される。
【発明の効果】
【００２０】
本発明によれば、成形性、耐発泡性、耐分解性及び剛性に優れた、ポリカーボネートとポリアミドとを含有する樹脂組成物を得ることが可能となる。
【発明を実施するための形態】
【００２１】
以下、本発明をその好適な実施形態に即して詳細に説明する。
【００２２】
先ず、本発明のポリカーボネートについて説明する。本発明のポリカーボネートは、イソソルビド系ポリカーボネートと、ポリアミド１１、ポリアミド１２及びポリアミド６１０からなる群から選択される少なくとも１種のポリアミドとを含有するものである。
【００２３】
（ポリカーボネート）
本発明に用いられるポリカーボネートはイソソルビド系ポリカーボネートである。このイソソルビド系ポリカーボネートと、ポリアミド１１、ポリアミド１２及びポリアミド６１０からなる群から選択される少なくとも１種のポリアミドとを組み合わせて使用することによって、成形性、耐発泡性、耐分解性及び剛性に優れた樹脂組成物が得られる。
【００２４】
一方、イソソルビド系ポリカーボネート以外のポリカーボネート（例えば、ビスフェノール系ポリカーボネート）と前記ポリアミドとを組み合わせて使用した場合には、得られる樹脂組成物は成形性、耐発泡性及び耐分解性に劣ったものとなる。
【００２５】
本発明に用いられるイソソルビド系ポリカーボネートとしては、イソソルビド骨格を有する繰返し単位を含有するものであれば特に制限はないが、下記式（１）：
【００２６】
【化４】
2018154709.tif 000005
【００２７】
で表される繰返し単位と、下記式（２）
【００２８】
【化５】
2018154709.tif 000006
【００２９】
で表される繰返し単位と、を含有するものが好ましい。
【００３０】
前記式（１）で表される繰返し単位において、Ｒ１〜Ｒ４は、それぞれ独立に水素原子、アルキル基、シクロアルキル基、アルケニル基及びアリール基のうちのいずれか１つを表す。前記アルキル基の炭素数は通常１〜１８であり、好ましくは１〜６である。前記シクロアルキル基の炭素数は通常３〜８であり、好ましくは３〜６である。前記アルケニル基の炭素数は通常２〜１２であり、好ましくは２〜６である。前記アリール基の炭素数は通常６〜１８であり、好ましくは６〜１２である。なお、前記式（１）中の＊は隣接する繰返し単位との結合部位を表す。
【００３１】
このような繰返し単位のうち、剛直な構造と剛性に優れるという観点から、後述するイソソルビド又はその誘導体と炭酸ジエステルとを反応させることによって形成される下記式（１ａ）：
【００３２】
【化６】
2018154709.tif 000007
【００３３】
で表される繰返し単位がより好ましい。なお、前記式（１ａ）中の＊は前記式（１）中の＊と同義である。
【００３４】
また、前記式（１）において、「Ｒ１とＲ２」及び／又は「Ｒ３とＲ４」は互いに結合して環を形成してもよい。このような環としては、シクロアルキル基、シクロアルケニル基が挙げられる。これらのシクロアルキル基及びシクロアルケニル基の炭素数は通常３〜１２であり、好ましくは３〜６である。
【００３５】
本発明に用いられるイソソルビド系ポリカーボネートにおいて、前記式（１）又は（１ａ）で表される繰返し単位の含有率としては、全繰返し単位１００ｍｏｌ％に対して、５５〜９８ｍｏｌ％が好ましく、７０〜９８ｍｏｌ％がより好ましく、８０〜９８ｍｏｌ％が特に好ましい。前記式（１）又は（１ａ）で表される繰返し単位の含有率が前記下限未満になると、ガラス転移温度や貯蔵弾性率が低下する傾向にあり、また、剛性が低下しすぎる傾向にある。他方、前記式（１）又は（１ａ）で表される繰返し単位の含有率が前記上限を超えると、十分に靭性が発現しない傾向にある。
【００３６】
前記式（２）で表される繰返し単位において、Ｘは、芳香環又は脂環構造を含んでいてもよい炭素数６〜３０の２価の炭化水素基を表す。このような２価の炭化水素基としては、例えば、２価の芳香環とアルキレン基とを含有する炭素数１３〜３０（好ましくは１３〜２８、より好ましくは１３〜２０）の２価の炭化水素基、２価の脂環構造とアルキレン基とを含有する炭素数８〜３０（好ましくは８〜２８、より好ましくは８〜２０）の２価の炭化水素基、炭素数１０〜３０（好ましくは１０〜２５、より好ましくは１３〜２０）のアルキレン基、炭素数６〜３０（好ましくは６〜２８、より好ましくは６〜２０）のシクロアルキレン基が挙げられる。なお、前記式（２）中の＊は隣接する繰返し単位との結合部位を表す。
【００３７】
前記２価の芳香環とアルキレン基とを含有する炭素数１３〜３０の２価の炭化水素基としては、例えば、ビス（ヒドロキシフェニル）プロパン〔ビスフェノールＡ〕等のビスフェノール化合物に由来する基；ビス（ヒドロキシエトキシ）ビフェニル等のビス（ヒドロキシアルコキシ）ビフェニルに由来する基；ビス｛（ヒドロキシエトキシ）フェニル｝プロパン等のビス｛（ヒドロキシアルコキシ）フェニル｝アルカンに由来する基が挙げられ、前記２価の脂環構造とアルキレン基とを含有する炭素数８〜３０の２価の炭化水素基としては、例えば、シクロヘキサンジメタノール、トリシクロデカンジメタノール、ペンタシクロペンタデカンジメタノール、アダマンタンジメタノール等の単環又は多環のシクロアルカンジアルキルアルコールに由来する基；ビス（ヒドロキシシクロヘキシル）プロパン〔水素化ビスフェノールＡ〕等のビス（ヒドロキシシクロアルキル）アルカンに由来する基が挙げられる。
【００３８】
また、前記炭素数１０〜３０のアルキレン基としては、例えば、テトラデカンジオール、ヘキサデカンジオール等のアルカンジオールに由来する基が挙げられ、前記炭素数６〜３０のシクロアルキレン基としては、例えば、シクロヘキサンジオール、トリシクロデカンジオール、ペンタシクロペンタデカンジオール、アダマンタンジオール等の単環又は多環のシクロアルカンジオールに由来する基が挙げられる。
【００３９】
このような前記式（２）で表される繰返し単位の中でも、剛性と耐衝撃性のバランスの観点から、下記式（３）：
【００４０】
【化７】
2018154709.tif 000008
【００４１】
で表される繰返し単位がより好ましい。
【００４２】
前記式（３）で表される繰返し単位において、Ｒ５及びＲ６は、それぞれ独立に水素原子、アルキル基、シクロアルキル基、アルケニル基及びアリール基のうちのいずれか１つを表す。前記アルキル基の炭素数は通常１〜１８であり、好ましくは１〜６である。前記シクロアルキル基の炭素数は通常３〜８であり、好ましくは３〜６である。前記アルケニル基の炭素数は通常２〜１２であり、好ましくは２〜６である。前記アリール基の炭素数は通常６〜１８であり、好ましくは６〜１２である。
【００４３】
また、前記式（３）において、Ｒ５とＲ６は互いに結合して環を形成してもよい。このような環としては、シクロアルキル基、シクロアルケニル基が挙げられる。これらのシクロアルキル基及びシクロアルケニル基の炭素数は通常３〜１２であり、好ましくは３〜６である。
【００４４】
前記式（３）中のＲ７及びＲ８は、それぞれ独立にアルキル基、アルケニル基及びアリール基のうちのいずれか１つを表す。前記アルキル基の炭素数は通常１〜１８であり、好ましくは１〜１２である。前記アルケニル基の炭素数は通常２〜１２であり、好ましくは２〜６である。前記アリール基の炭素数は通常６〜１８であり、好ましくは６〜１２である。
【００４５】
前記式（３）において、ｍ及びｎはそれぞれ独立に０〜４の整数であり、好ましくは０〜２の整数である。また、前記式（３）中の＊は隣接する繰返し単位との結合部位を表す。
【００４６】
このような繰返し単位のうち、熱分解温度が上昇し、耐熱性が向上するという観点から、後述するビスフェノール又はその誘導体と炭酸ジエステルとを反応させることによって形成される下記式（３ａ）〜（３ｂ）：
【００４７】
【化８】
2018154709.tif 000009
【００４８】
で表される繰返し単位が好ましい。なお、前記（３ａ）〜（３ｂ）中のＲ５〜Ｒ８及び＊は前記式（３）中のＲ５〜Ｒ８及び＊と同義である。
【００４９】
本発明に用いられるイソソルビド系ポリカーボネートにおいて、前記式（２）、（３）、（３ａ）又は（３ｂ）で表される繰返し単位の含有率としては、全繰返し単位１００ｍｏｌ％に対して、２〜４５ｍｏｌ％が好ましく、２〜３０ｍｏｌ％がより好ましく、２〜２０ｍｏｌ％が特に好ましい。前記式（２）、（３）、（３ａ）又は（３ｂ）で表される繰返し単位の含有率が前記下限未満になると、イソソルビド系ポリカーボネートの熱分解温度が上昇せずに耐熱性が向上しない傾向にあり、また、十分に靭性が付与されない傾向にある。他方、前記式（２）、（３）、（３ａ）又は（３ｂ）で表される繰返し単位の含有率が前記上限を超えると、ガラス転移温度や貯蔵弾性率が低下する傾向にあり、また、剛性が低下しすぎる傾向にある。
【００５０】
また、本発明に用いられるイソソルビド系ポリカーボネートにおいては、前記式（１）又は（１ａ）で表される繰返し単位と前記式（２）、（３）、（３ａ）又は（３ａ）で表される繰返し単位が、ポリマー鎖中にランダムに配置されていることが好ましい。これにより、ビスフェノール骨格又はその誘導体骨格による靱性とイソソルビド骨格又はその誘導体骨格による剛性とがバランスよく高水準で発現される。
【００５１】
さらに、このようなイソソルビド系ポリカーボネートにおいては、ガラス転移温度が１６０℃以上であることが好ましい。また、前記イソソルビド系ポリカーボネートは耐熱性に優れたものであり、例えば、熱分解温度は３００℃以上であることが好ましく、３０５℃以上であることがより好ましい。さらに、ゲルパーミエーションクロマトグラフィにより測定した標準ポリスチレン換算の数平均分子量は２万以上であることが好ましく、２．５万以上であることがより好ましい。
【００５２】
本発明に用いられるイソソルビド系ポリカーボネートは、例えば、特開２００８−２４９１９号公報、特開２００９−１０２５３６号公報、及び特開２０１０−３７５５１号公報に記載されているように、含窒素環状化合物やアルカリ金属化合物等の存在下で、イソソルビド系化合物と、ビスフェノール系化合物、炭素数１０〜３０の脂肪族ジオール及び脂環式ジヒドロキシ化合物のうちの少なくとも１種と、炭酸ジエステルとを所定の割合で溶融して重合させることによって製造することができる。
【００５３】
（ポリアミド）
本発明に用いられるポリアミドは、ポリアミド１１、ポリアミド１２及びポリアミド６１０からなる群から選択される少なくとも１種である。これらのポリアミドのうちの少なくとも１種と前記イソソルビド系ポリカーボネートとを組み合わせて使用することによって、成形性、耐発泡性、耐分解性及び剛性に優れた樹脂組成物が得られる。これらのポリアミドの中でも、より剛性に優れた樹脂組成物が得られるという観点から、ポリアミド１１及びポリアミド１２からなる群から選択される少なくとも１種が好ましい。
【００５４】
一方、ポリアミド１１、ポリアミド１２及びポリアミド６１０以外のポリアミド（例えば、ポリアミド６、ポリアミド６６、ポリアミド１０Ｔ）とイソソルビド系ポリカーボネートとを組み合わせて使用した場合には、得られる樹脂組成物は耐分解性に劣ったものとなる。また、ポリアミド６、ポリアミド６６、ポリアミド１０Ｔの割合が多い場合には、更に靭性に劣ったものとなり、ポリアミド６、ポリアミド６６の割合が多い場合には、更に耐発泡性に劣ったものとなる。
【００５５】
（樹脂組成物）
本発明の樹脂組成物は、前記イソソルビド系ポリカーボネートと、ポリアミド１１、ポリアミド１２及びポリアミド６１０からなる群から選択される少なくとも１種のポリアミドとを、質量比（イソソルビド系ポリカーボネート／ポリアミド）が１／９〜９／１の範囲内で含有するものである。質量比（イソソルビド系ポリカーボネート／ポリアミド）が前記下限未満になると、得られる樹脂組成物の剛性、耐衝撃性が低下する。他方、質量比（イソソルビド系ポリカーボネート／ポリアミド）が前記上限を超えると、得られる樹脂組成物の成形性、耐薬品性が低下する。質量比（イソソルビド系ポリカーボネート／ポリアミド）としては、成形性及び剛性に優れた樹脂組成物が得られるという観点から、２／８〜８／２が好ましく、２／８〜７／３がより好ましい。
【００５６】
また、本発明の樹脂組成物には、必要に応じて、酸化防止剤、紫外線吸収剤、着色剤等の公知の各種添加剤が含まれていてもよい。さらに、本発明の効果を損なわない範囲において、他の樹脂を混合してもよい。
【００５７】
本発明の樹脂組成物の製造方法、すなわち、前記イソソルビド系ポリカーボネートと、ポリアミド１１、ポリアミド１２及びポリアミド６１０からなる群から選択される少なくとも１種のポリアミドとの混合方法としては特に制限はなく、押出機、ミキサー、ニーダー、成形機の溶融ゾーン等を用いた溶融混練；有機溶媒に溶解して均一に混合した後、溶媒を除去する方法等、公知の方法を採用することができる。
【００５８】
このような本発明の樹脂組成物は、例えば、射出成形、プレス成形、押出成形、紡糸、インサート成形、二色成形等、高分子材料を成形する際に用いられる一般的な成形方法を用いて、樹脂成形体に成形することができる。このような樹脂成形体としては、自動車用部品（インストルメントパネル、カーペット、天井用材料等の内装用部品、ランプ、レンズ、バンパ、外板等の外装部品）、飲料用容器、電化製品の筐体、カーペット、電気・電子部品用材料、スーツケース、樹脂トレー、食器類、建築材料、洋服等のための繊維、樹脂ネジ、樹脂ナット、電子基盤、各種フィルム等が挙げられる。
【実施例】
【００５９】
以下、実施例及び比較例に基づいて本発明をより具体的に説明するが、本発明は以下の実施例に限定されるものではない。なお、実施例及び比較例で用いたイソソルビド系ポリカーボネートの合成方法を以下に示す。
【００６０】
（合成例）
減圧装置と攪拌装置とを備えるガラス容器に、イソソルビド（Ａｌｄｒｉｃｈ社製）６０．０ｇ（４１０．５７ｍｍｏｌ）、ビスフェノールＡ（和光純薬工業（株）製）４．６９ｇ（２０．５３ｍｍｏｌ）及び炭酸ジフェニル（東京化成工業（株）製）９２．５４ｇ（４３２．０ｍｍｏｌ）を仕込んだ。これに、触媒として４−ジメチルアミノピリジン（融点：１０８〜１１０℃。以下、「ＤＭＡＰ」と略す。）７．０ｍｇを添加した。
【００６１】
窒素ガスを２０ｍｌ／分でガラス容器内に供給し、攪拌しながらオイルバスを用いてガラス容器内の温度を１２０℃まで上昇させた後、５分間保持した。その後、ガラス容器内の温度を１６０℃まで上昇させた後、５分間保持した。さらに、ガラス容器内の温度を１８０℃まで上昇させたところ、フェノールが発生したため、ガラス容器内を０．１Ｔｏｒｒまで減圧して前記フェノールを溜去しながら、この状態を３０分間保持した。次いで、ガラス容器内の温度を２００℃まで上昇させ、窒素ガスの供給を停止した後、２０分間保持した。その後、ガラス容器内の温度を２３０℃まで徐々に上昇させた後、２３０℃〜２４０℃で５時間保持して溶融重合を実施し、ポリカーボネートを合成した。反応終了後、ガラス容器内を室温まで冷却した。
【００６２】
次に、得られた粗ポリカーボネートをクロロホルムに溶解し、この溶液にメタノールを添加してポリカーボネートを沈殿させた。この溶解・沈殿処理を合計２回繰返してポリカーボネートを精製した。精製したポリカーボネートを１１０℃で１２時間真空乾燥し、イソソルビド骨格含有繰返し単位の含有率が９５ｍｏｌ％であり、ビスフェノールＡ骨格含有繰返し単位の含有率が５ｍｏｌ％であるイソソルビド系ポリカーボネート（ｉｓＰＣ）を得た。
【００６３】
このイソソルビド系ポリカーボネートの物性を下記の測定方法に従って測定した。
【００６４】
＜分子量＞
ゲルパーミエーションクロマトグラフィ（（株）昭和通商製「Ｓｈｏｄｅｘ  ＧＰＣ−１０１」）を用い、下記条件で前記イソソルビド系ポリカーボネートの数平均分子量（Ｍｎ）、重量平均分子量（Ｍｗ）及び分子量分布（Ｍｗ／Ｍｎ）を測定した。
カラム：昭和電工（株）製「Ｋ−８０５Ｌ」
溶媒：クロロホルム
流量：１．０ｍｌ／分
標準物質：標準ポリスチレン
その結果、数平均分子量（Ｍｎ）は２５，０００、重量平均分子量（Ｍｗ）は５２，０００、分子量分布（Ｍｗ／Ｍｎ）は２．１であった。
【００６５】
＜ガラス転移温度＞
前記イソソルビド系ポリカーボネート約５．０ｍｇを秤量し、示差走査熱量計（ＴＡ  Ｉｎｓｔｒｕｍｅｎｔ社製「ＤＳＣ  Ｑ１０００」）を用いて温度範囲２５〜２５０℃、昇温速度１０℃／分の条件で前記イソソルビド系ポリカーボネートのガラス転移温度を測定した。その結果。ガラス転移温度（Ｔｇ）は１６９℃であった。
【００６６】
＜熱分解温度＞
前記イソソルビド系ポリカーボネート約７．０ｍｇを秤量し、熱分析装置（理学電機（株）製「Ｔｈｅｒｍｏｐｌｕｓ  ＴＧ８１２０」）を用いて温度範囲２５〜５００℃、昇温速度１０℃／分の条件で前記イソソルビド系ポリカーボネートの熱重量変化を測定した。前記イソソルビド系ポリカーボネートの質量が５％減少した時点の温度を熱分解温度とした。その結果、熱分解温度（Ｔｄ）は３１８℃であった。
【００６７】
（実施例１）
循環混合が可能な混練機（サーモフィッシャーサイエンティフィック株式会社製「マイクロレオロジーコンパウンダー  ＨＡＡＫＥ−ＭｉｎｉＬａｂ」）を用いて、前記合成例で得たイソソルビド系ポリカーボネート（ｉｓＰＣ）とポリアミド１１（ＰＡ１１、アルケマ株式会社製「リルサンＢＭＮＯ」）とを、質量比：ｉｓＰＣ／ＰＡ１１＝３０／７０、スクリュー回転数：２００ｒｐｍ、混練温度：２５０℃、混練時間：１０分間の条件で加熱溶融混練し、樹脂組成物を得た。
【００６８】
この樹脂組成物を、小型真空加熱プレス機（株式会社井元製作所製「ＩＭＣ−１８２４型」）を用い、設定温度２５０℃で１分間真空プレス成形して樹脂シートを作製した。得られた樹脂シートを、トリミングカッター（ＷＩＳＴＡ社製「Ｃ−４」）を用いて切出し、物性測定用試験片を作製した。
【００６９】
（実施例２）
イソソルビド系ポリカーボネートとポリアミド１１との質量比をｉｓＰＣ／ＰＡ１１＝５０／５０に変更した以外は実施例１と同様にして樹脂組成物を調製し、さらに、樹脂シート及び物性測定用試験片を作製した。
【００７０】
（実施例３）
イソソルビド系ポリカーボネートとポリアミド１１との質量比をｉｓＰＣ／ＰＡ１１＝７０／３０に変更した以外は実施例１と同様にして樹脂組成物を調製し、さらに、樹脂シート及び物性測定用試験片を作製した。
【００７１】
（実施例４）
ポリアミド１１の代わりにポリアミド１２（ＰＡ１２、宇部興産株式会社製「ＵＢＥＳＴＡ３０２４」）を用い、混練温度を２３０℃に変更した以外は実施例１と同様にして樹脂組成物を調製し、さらに、設定温度を２３０℃に変更した以外は実施例１と同様にして樹脂シート及び物性測定用試験片を作製した。
【００７２】
（実施例５）
ポリアミド１１の代わりにポリアミド６１０（ＰＡ６１０、ダイセル・エボニック株式会社製「Ｖｅｓｔａｍｉｄ  Ｔｅｒｒａ  ＨＳ１６」）を用いた以外は実施例１と同様にして樹脂組成物を調製し、さらに、樹脂シート及び物性測定用試験片を作製した。
【００７３】
（比較例１）
イソソルビド系ポリカーボネートの代わりにビスフェノール系ポリカーボネート（ｂｐＰＣ、三菱化学エンジニアリングプラスチック株式会社製「ユーピロンＳ−２０００」）を用いた以外は実施例１と同様にして樹脂組成物を調製し、さらに、樹脂シート及び物性測定用試験片を作製した。
【００７４】
（比較例２）
イソソルビド系ポリカーボネートの代わりにビスフェノール系ポリカーボネート（ｂｐＰＣ、三菱化学エンジニアリングプラスチック株式会社製「ユーピロンＳ−２０００」）を用い、ポリアミド１１の代わりにポリアミド６（ＰＡ６、東レ株式会社製「アミラン１０１７」）を用いた以外は実施例１と同様にして樹脂組成物を調製し、さらに、樹脂シート及び物性測定用試験片を作製した。
【００７５】
（比較例３）
ビスフェノール系ポリカーボネートとポリアミド６との質量比をｂｐＰＣ／ＰＡ６＝５０／５０に変更した以外は比較例２と同様にして樹脂組成物を調製し、さらに、樹脂シート及び物性測定用試験片を作製した。
【００７６】
（比較例４）
ビスフェノール系ポリカーボネートとポリアミド６との質量比をｂｐＰＣ／ＰＡ６＝７０／３０に変更した以外は比較例２と同様にして樹脂組成物を調製し、さらに、樹脂シート及び物性測定用試験片を作製した。
【００７７】
（比較例５）
ポリアミド１１の代わりにポリアミド６（ＰＡ６、東レ株式会社製「アミラン１０１７」）を用いた以外は実施例１と同様にして樹脂組成物を調製し、さらに、樹脂シート及び物性測定用試験片を作製した。
【００７８】
（比較例６）
イソソルビド系ポリカーボネートとポリアミド６との質量比をｉｓＰＣ／ＰＡ６＝５０／５０に変更した以外は比較例５と同様にして樹脂組成物を調製し、さらに、樹脂シート及び物性測定用試験片を作製した。
【００７９】
（比較例７）
イソソルビド系ポリカーボネートとポリアミド６との質量比をｉｓＰＣ／ＰＡ６＝７０／３０に変更した以外は比較例５と同様にして樹脂組成物を調製し、さらに、樹脂シート及び物性測定用試験片を作製した。
【００８０】
（比較例８）
ポリアミド１１の代わりにポリアミド６６（ＰＡ６６、東レ株式会社製「アミラン３００７」）を用い、混練温度を２８０℃に変更した以外は実施例１と同様にして樹脂組成物を調製し、さらに、樹脂シート及び物性測定用試験片を作製した。
【００８１】
（比較例９）
イソソルビド系ポリカーボネートの代わりにビスフェノール系ポリカーボネート（ｂｐＰＣ、三菱化学エンジニアリングプラスチック株式会社製「ユーピロンＳ−２０００」）を用い、ポリアミド１１の代わりにポリアミド１２（ＰＡ１２、宇部興産株式会社製「ＵＢＥＳＴＡ３０２４」）を用い、混練温度を２３０℃に変更した以外は実施例１と同様にして樹脂組成物を調製し、さらに、設定温度を２３０℃に変更した以外は実施例１と同様にして樹脂シート及び物性測定用試験片を作製した。
【００８２】
（比較例１０）
イソソルビド系ポリカーボネートの代わりにビスフェノール系ポリカーボネート（ｂｐＰＣ、三菱化学エンジニアリングプラスチック株式会社製「ユーピロンＳ−２０００」）を用い、ポリアミド１１の代わりにポリアミド６１０（ＰＡ６１０、ダイセル・エボニック株式会社製「Ｖｅｓｔａｍｉｄ  Ｔｅｒｒａ  ＨＳ１６」）を用い、混練温度を２３０℃に変更した以外は実施例１と同様にして樹脂組成物を調製し、さらに、設定温度を２３０℃に変更した以外は実施例１と同様にして樹脂シート及び物性測定用試験片を作製した。
【００８３】
（比較例１１）
ポリアミド１１の代わりにポリアミド１０Ｔ（ＰＡ１０Ｔ、ダイセル・エボニック株式会社製「Ｖｅｓｔａｍｉｄ  ＨＴ  Ｐｌｕｓ  Ｍ３０００」）を用い、混練温度を３２０℃に変更した以外は実施例１と同様にして樹脂組成物を調製し、さらに、設定温度を３２０℃に変更した以外は実施例１と同様にして樹脂シート及び物性測定用試験片を作製した。
【００８４】
＜成形性（流動性）＞
実施例及び比較例において、樹脂シートを成形する際、樹脂組成物が溶融して高流動状態となり、成形しやすかったものと、流動せずに成形しにくかったものとがあった。これは、樹脂組成物を調製する際の溶融混練時に、ポリカーボネートとポリアミドとの間で架橋反応が発生したため、流動性が低下したと考えられる。
【００８５】
実施例及び比較例で使用したポリカーボネート及びポリアミドは全て１，１，１，３，３，３−ヘキサフルオロ−２−プロパノール（ＨＦＩＰ、和光純薬工業株式会社製）に溶解するため、樹脂組成物がＨＦＩＰに完全に溶解すれば、架橋反応は発生しておらず、成形性（流動性）は良好と判断でき、樹脂組成物がＨＦＩＰに溶解しない場合には、架橋反応が発生しており、成形性（流動性）は不良と判断できる。そこで、実施例及び比較例で得られた樹脂組成物をＨＦＩＰに溶解し、溶解性を下記基準で判定して成形性（流動性）を評価した。その結果を表１に示す。
Ａ：１００質量部のＨＦＩＰに対して１０質量部の樹脂組成物が完全に溶解する（成形性は極めて良好）。
Ｂ：１００質量部のＨＦＩＰに対して５質量部の樹脂組成物は完全に溶解するが、１０質量部では溶解しない（成形性は良好）。
Ｃ：１００質量部のＨＦＩＰに対して１質量部の樹脂組成物は完全に溶解するが、５質量部では溶解しない（成形性は不良）。
Ｄ：１００質量部のＨＦＩＰに対して１質量部の樹脂組成物が溶解しない（成形性は極めて不良）。
【００８６】
＜耐発泡性＞
実施例及び比較例で作製した樹脂シートを目視により観察し、樹脂シート中の気泡の状態を下記基準で判定して耐発泡性を評価した。その結果を表１に示す。
Ａ：目視で確認できる１ｍｍ未満の気泡が存在しない。
Ｂ：目視で確認できる１ｍｍ未満の気泡が樹脂シート全体の２％未満である。
Ｃ：目視で確認できる２ｍｍ未満の気泡が樹脂シート全体の２％未満である。
Ｄ：目視で確認できる１ｍｍ以上の気泡が樹脂シート全体の２％以上である。
【００８７】
＜耐分解性＞
実施例及び比較例で作製した物性測定用試験片について、ＪＩＳ  Ｋ７２４４−４に準拠して、粘弾性測定装置（アイティー計測制御株式会社製「ＤＶＡ−２２０」）を用いて、周波数：１０Ｈｚ、昇温速度：５℃／分、測定温度範囲：０〜２５０℃の条件で引張損失係数ｔａｎδを測定してポリカーボネートのガラス転移温度を求め、加熱プレス成形によるポリカーボネートのガラス転移温度の低下を下記基準で判定し、耐分解性を評価した。
Ａ：ポリカーボネートのガラス転移温度の低下が１℃未満である。
Ｂ：ポリカーボネートのガラス転移温度の低下が１℃以上３℃未満である。
Ｃ：ポリカーボネートのガラス転移温度の低下が３℃以上５℃未満である。
Ｄ：ポリカーボネートのガラス転移温度の低下が５℃以上である。
【００８８】
＜剛性＞
実施例及び比較例で作製した物性測定用試験片について、ＪＩＳ  Ｋ７２４４−４に準拠して、粘弾性測定装置（アイティー計測制御株式会社製「ＤＶＡ−２２０」）を用いて、周波数：１０Ｈｚ、昇温速度：５℃／分、測定温度範囲：０〜２５０℃の条件で引張貯蔵弾性率を測定し、１００℃における樹脂組成物の引張貯蔵弾性率を求めて下記基準で判定し、剛性を評価した。
Ａ：樹脂組成物の引張貯蔵弾性率がポリアミドの引張貯蔵弾性率の１．５倍以上である。
Ｂ：樹脂組成物の引張貯蔵弾性率がポリアミドの引張貯蔵弾性率の１．０倍以上１．５倍未満である。
Ｃ：樹脂組成物の引張貯蔵弾性率がポリアミドの引張貯蔵弾性率の０．９倍以上１．０倍未満である。
Ｄ：樹脂組成物の引張貯蔵弾性率がポリアミドの引張貯蔵弾性率の０．９倍未満である。
【００８９】
【表１】
2018154709.tif 000010
【００９０】
表１に示した結果から明らかなように、イソソルビド系ポリカーボネートと、ポリアミド１１、ポリアミド１２及びポリアミド６１０からなる群から選択される少なくとも１種のポリアミドとを所定の質量比で含有する本発明の樹脂組成物（実施例１〜５）は、成形性（流動性）、耐発泡性、耐分解性及び剛性に優れたものであることが確認された。
【００９１】
一方、ビスフェノール系ポリカーボネートとポリアミド１１又はポリアミド１２とを含有する樹脂組成物（比較例１及び９）は、成形性（流動性）、耐分解性及び剛性に劣るものであり、ビスフェノール系ポリカーボネートとポリアミド６とを含有する樹脂組成物（比較例２〜４）は、成形性（流動性）、耐発泡性、耐分解性及び剛性に劣るものであり、イソソルビド系ポリカーボネートとポリアミド６とを含有する樹脂組成物（比較例５〜７）は、耐分解性に劣る（イソソルビド系ポリカーボネートの割合が少なくなると、更に耐発泡性及び剛性にも劣る）ものであり、イソソルビド系ポリカーボネートとポリアミド６６とを含有する樹脂組成物（比較例８）は、耐発泡性、耐分解性及び剛性に劣るものであり、ビスフェノール系ポリカーボネートとポリアミド６１０とを含有する樹脂組成物（比較例１０）は、成形性（流動性）及び耐分解性に劣るものであり、イソソルビド系ポリカーボネートとポリアミド１０Ｔとを含有する樹脂組成物（比較例１１）は、耐分解性及び剛性に劣るものであることがわかった。
【産業上の利用可能性】
【００９２】
以上説明したように、本発明によれば、成形性、耐発泡性、耐分解性及び剛性に優れた、ポリカーボネートとポリアミドとを含有する樹脂組成物を得ることが可能となる。
【００９３】
したがって、本発明の樹脂組成物は、剛性に優れていることから、自動車用部品（インストルメントパネル、カーペット、天井用材料等の内装用部品、ランプ、レンズ、バンパ、外板等の外装部品）、飲料用容器、電化製品の筐体、カーペット、電気・電子部品用材料、スーツケース、樹脂トレー、食器類、建築材料、洋服等に用いられる樹脂材料として有用である。